(57)【要約】【課題】  水分散度、水分散安定性に優れる自己乳化型ポリイソシアネート組成物を提供すること。【解決手段】  特定のアニオン性化合物（ａ）と、有機ポリイソシアネート（ｂ）及びアミン化合物（ｃ）から得られる自己乳化型ポリイソシアネート組成物、及び該自己乳化型ポリイソシアネート組成物から得られるウレタン樹脂組成物、及び該ウレタン樹脂組成物から得られる塗膜により解決する。【選択図】  なし【特許請求の範囲】
【請求項１】
アニオン性化合物（ａ）、有機ポリイソシアネート（ｂ）及びアミン化合物（ｃ）から得られる自己乳化型ポリイソシアネート組成物であって、アニオン性化合物（ａ）が、下記式１で表わされ、該組成物におけるスルホ基の含有量が０．１０〜０．３５ｍｍｏｌ／ｇであることを特徴とする、自己乳化型ポリイソシアネート組成物。
【化１】
2020029512.tif 000011
（式中、Ｒ１は直鎖状のアルキル基を表す。Ｒ１の基中の１つ以上の炭素原子は、酸素原子が隣接しないように酸素原子で置換されていてもよく、Ｒ１に含まれる炭素数の合計は３以上６以下である。）
【請求項２】
有機ポリイソシアネート（ｂ）中のイソシアネート基の質量分率が１０〜３５質量％であることを特徴とする請求項１に記載の自己乳化型ポリイソシアネート組成物。
【請求項３】
有機ポリイソシアネート（ｂ）が、ヘキサメチレンジイソシアネートのイソシアヌレート変性ポリイソシアネートを含有することを特徴とする請求項１又は２に記載の自己乳化型ポリイソシアネート組成物。
【請求項４】
請求項１から３のいずれかに記載の自己乳化型ポリイソシアネート組成物と主剤とから得られる塗料組成物。
【請求項５】
請求項４に記載の塗料組成物から得られる塗膜。
【発明の詳細な説明】
【技術分野】
【０００１】
本発明は、自己乳化型ポリイソシアネート組成物、それから得られる塗料組成物及びその塗膜に関する。
【背景技術】
【０００２】
従来、接着剤や塗料等として使用される硬化性組成物としてポリイソシアネートが知られているが、イソシアヌレート構造を有する疎水性ポリイソシアネートをノニオン性親水基含有一官能アルコール化合物により変性させ、水に乳化、分散して使用されている。（例えば特許文献１参照）。このような組成物の場合、ポリイソシアネートを水性媒体に均一に組み込むために高速撹拌等による強い剪断力を必要とするといった問題点があった。また、高速撹拌等による強い剪断力をかけない場合、水性媒体にポリイソシアネートを分散する際に、ポリイソシアネートが水に分散する割合（以下、「水分散度」という）が低いといった問題点もある。そこで、ノニオン性親水基含有一官能アルコールに代え、アニオン性親水基含有アミンを用いてポリイソシアネートを変性させることで、水分散が容易な自己乳化型ポリイソシアネートが開示されている（例えば特許文献２参照）。しかしながら、得られた自己乳化型ポリイソシアネートが高粘度で、高速撹拌等による強い剪断力をかけない場合、ポリイソシアネートの水分散度が十分でなかった。また、得られた塗料も分散安定性が不十分で水分散した自己乳化型ポリイソシアネート成分が沈降するといった問題があった。
【先行技術文献】
【特許文献】
【０００３】
【特許文献１】特開昭６１−２９１６１３号公報
【特許文献２】特表２００３−５３３５６６号公報
【発明の概要】
【発明が解決しようとする課題】
【０００４】
本発明は以上のような事情に基づいてなされたものであり、その目的は、水性媒体に分散させる際、高速撹拌等による強い剪断力を必要とせず、塗料の水分散度、水分散安定性に優れる自己乳化型ポリイソシアネート組成物を提供することである。
【課題を解決するための手段】
【０００５】
本発明者らは鋭意検討した結果、特定のアニオン性化合物（ａ）、有機ポリイソシアネート（ｂ）、及びアミン化合物（ｃ）から得られる自己乳化型ポリイソシアネート組成物により、前記課題を解決することを見出し、本発明に至った。
【０００６】
すなわち本発明は以下の［１］〜［５］に示す実施形態を含むものである。
【０００７】
［１］アニオン性化合物（ａ）、有機ポリイソシアネート（ｂ）及びアミン化合物（ｃ）から得られる自己乳化型ポリイソシアネート組成物であって、アニオン性化合物（ａ）が、下記式１で表され、該組成物におけるスルホ基の含有量が０．１０〜０．３５ｍｍｏｌ／ｇであることを特徴とする、自己乳化型ポリイソシアネート組成物。
【０００８】
【化１】
2020029512.tif 000002
【０００９】
（式中、Ｒ１は直鎖状のアルキル基を表す。Ｒ１の基中の１つ以上の炭素原子は、酸素原子が隣接しないように酸素原子で置換されていてもよく、Ｒ１に含まれる炭素数の合計は３以上６以下である。）
【００１０】
［２］有機ポリイソシアネート（ｂ）中のイソシアネート基の質量分率が１０〜３５質量％であることを特徴とする上記［１］に記載の自己乳化型ポリイソシアネート組成物。
【００１１】
［３］有機ポリイソシアネート（ｂ）が、ヘキサメチレンジイソシアネートのイソシアヌレート変性ポリイソシアネートを含有することを特徴とする上記［１］又は［２］に記載の自己乳化型ポリイソシアネート組成物。
【００１２】
[４]上記［１］から［３］のいずれかに記載の自己乳化型ポリイソシアネート組成物と主剤とから得られる塗料組成物。
【００１３】
[５]上記［４］に記載の塗料組成物から得られる塗膜。
【発明の効果】
【００１４】
本発明によれば、水分散度、水分散安定性に優れた自己乳化型ポリイソシアネート組成物を得ることができる。
【発明を実施するための形態】
【００１５】
以下、本発明について詳しく説明する。
【００１６】
本発明の自己乳化型ポリイソシアネート組成物は、アニオン性化合物（ａ）、有機ポリイソシアネート（ｂ）及びアミン化合物（ｃ）から得られる。
【００１７】
＜アニオン性化合物（ａ）＞
本発明において、アニオン性化合物（ａ）とは、下記式１で表され、有機ポリイソシアネート（ｂ）に親水性を付与することができる自己乳化型ポリイソシアネート組成物製造用親水化剤である。
【００１８】
【化２】
2020029512.tif 000003
【００１９】
（式中、Ｒ１は直鎖状のアルキル基を表す。Ｒ１の基中の１つ以上の炭素原子は、酸素原子が隣接しないように酸素原子で置換されていてもよく、Ｒ１に含まれる炭素数の合計は３以上６以下である。）
Ｒ１で表される炭素数の合計が３以上６以下である直鎖状のアルキル基としては、例えばプロピル基、ブチル基、ペンチル基、ヘキシル基を例示することができる。
【００２０】
Ｒ１で表される直鎖状のアルキル基中の１つ以上の炭素原子が、酸素原子が隣接しないように酸素原子で置換されていてもよい、炭素数の合計が３以上６以下である基としては、例えば２−メトキシエチル基、２−エトキシエチル基、２−プロポキシエチル基、３−メトキシプロピル基、３−エトキシプロピル基、３−プロポキシプロピル基、４−メトキシブチル基、４−エトキシブチル基、２−（２−メトキシエトキシ）エチル基、２−（２−エトキシエトキシ）エチル基等を例示することができる。
【００２１】
アニオン性化合物（ａ）としては、例えば３−（プロピルアミノ）プロパンスルホン酸、３−（ブチルアミノ）プロパンスルホン酸、３−［（３−メトキシプロピル）アミノ］プロパンスルホン酸、３−［（３−エトキシプロピル）アミノ］プロパンスルホン酸、３−（へキシルアミノ）プロパンスルホン酸等が挙げられ、これらの群より選ばれる少なくとも一種を用いることが好ましい。自己乳化型ポリイソシアネート組成物におけるスルホ基の含有量は０．１０〜０．３５ｍｍｏｌ／ｇである。この範囲とすることで、水分散度の向上および水分散安定性に優れる塗料が得られる。
【００２２】
式１で表される本発明で用いるアニオン性化合物（ａ）は、分子内のスルホ基の活性水素が分子内のアミンで中和されて、式１ａで表される内部塩を形成しうるが、本発明のアニオン性化合物（ａ）は、式１ａで表される内部塩を含むものである。本明細書においては、本発明のアニオン性化合物（ａ）を式１として表記する。
【００２３】
【化３】
2020029512.tif 000004
【００２４】
（式中、Ｒ１は前記と同じ意味を表す。）
アニオン性化合物（ａ）は、文献記載の方法（例えば米国特許出願公開２００７００１０５７３号公報）を参考に調製することができる。
【００２５】
＜有機ポリイソシアネート（ｂ）＞
本発明に用いられる有機ポリイソシアネート（ｂ）としては、例えば芳香族ポリイソシアネート、芳香脂肪族ポリイソシアネート、脂肪族ポリイソシアネート、及び脂環族ポリイソシアネートから選択される有機ポリイソシアネートを挙げることができる。また、これらのイソシアヌレート変性ポリイソシアネート、アロファネート変性ポリイソシアネート、ウレトジオン変性ポリイソシアネート、ウレタン変性ポリイソシアネート、ビウレット変性ポリイソシアネート、ウレトイミン変性ポリイソシアネート、アシルウレア変性ポリイソシアネート等を単独、又は二種以上で適宜併用することができる。また、耐候性を考慮した場合、脂肪族ポリイソシアネート、脂環族ポリイソシアネート、及びこれらの変性ポリイソシアネートが好ましく、被覆膜の耐久性や基材に対する密着性の観点から脂肪族ポリイソシアネート、又は脂環族ポリイソシアネートのイソシアヌレート変性ポリイソシアネート、及びアロファネート変性ポリイソシアネートからなる群より選ばれる少なくとも一種を用いることが好ましい。光沢性を考慮すると、ヘキサメチレンジイソシアネートのイソシアヌレート変性ポリイソシアネート、及びアロファネート変性ポリイソシアネートからなる群より選ばれる少なくとも一種を用いることが好ましい。
【００２６】
＜芳香族ポリイソシアネート＞
芳香族ポリイソシアネートとしては、例えば２，４−トリレンジイソシアネート、２，６−トリレンジイソシアネート、２，４−トリレンジイソシアネート／２，６−トリレンジイソシアネート混合物、４，４’−ジフェニルメタンジイソシアネート、２，４’−ジフェニルメタンジイソシアネート、２，４’−ジフェニルメタンジイソシアネート／４，４’−ジフェニルメタンジイソシアネート混合物、ｍ−キシリレンジイソシアネート、ｐ−キシリレンジイソシアネート、４，４’−ジフェニルエーテルジイソシアネート、２−ニトロジフェニル−４，４’−ジイソシアネート、２，２’−ジフェニルプロパン−４，４’−ジイソシアネート、３，３’−ジメチルジフェニルメタン−４，４’−ジイソシアネート、４，４’−ジフェニルプロパンジイソシアネート、ｍ−フェニレンジイソシアネート、ｐ−フェニレンジイソシアネート、ナフチレン−１，４−ジイソシアネート、ナフチレン−１，５−ジイソシアネート、３，３’−ジメトキシジフェニル−４，４’−ジイソシアネート等が挙げられる。
【００２７】
＜芳香脂肪族ポリイソシアネート＞
芳香脂肪族ポリイソシアネートとしては、例えば１，３−キシリレンジイソシアネート、１，４−キシリレンジイソシアネート、又はそれらの混合物；１，３−ビス（１−イソシアナト−１−メチルエチル）ベンゼン、１，４−ビス（１−イソシアナト−１−メチルエチル）ベンゼン、又はそれらの混合物；ω，ω’−ジイソシアナト−１，４−ジエチルベンゼン等が挙げられる。
【００２８】
＜脂肪族ポリイソシアネート＞
脂肪族ポリイソシアネートとしては、例えばヘキサメチレンジイソシアネート、テトラメチレンジイソシアネート、２−メチル−ペンタン−１，５−ジイソシアネート、３−メチル−ペンタン−１，５−ジイソシアネート、リジンジイソシアネート、トリオキシエチレンジイソシアネート、エチレンジイソシアネート、トリメチレンジイソシアネート、オクタメチレンジイソシアネート、ノナメチレンジイソシアネート、２，２’−ジメチルペンタンジイソシアネート、２，２，４−トリメチルヘキサンジイソシアネート、デカメチレンジイソシアネート、ブテンジイソシアネート、１，３−ブタジエン−１，４−ジイソシアネート、２，４，４−トリメチルヘキサメチレンジイソシアネート、１，６，１１−ウンデカントリイソシアネート、１，３，６−ヘキサメチレントリイソシアネート、１，８−ジイソシアネート−４−イソシアネートメチルオクタン、２，５，７−トリメチル−１，８−ジイソシアネート−５−イソシアネートメチルオクタン、ビス（イソシアネートエチル）カーボネート、ビス（イソシアネートエチル）エーテル、１，４−ブチレングリコールジプロピルエーテル−α，α’−ジイソシアネート、リジンジイソシアネートメチルエステル、２−イソシアネートエチル−２，６−ジイソシアネートヘキサノエート、２−イソシアネートプロピル−２，６−ジイソシアネートヘキサノエート等が挙げられる。
【００２９】
＜脂環族ポリイソシアネート＞
脂環族ポリイソシアネートとしては、例えばイソホロンジイソシアネート、シクロヘキシルジイソシアネート、ビス（イソシアネートメチル）シクロヘキサン、ジシクロヘキシルメタンジイソシアネート、メチルシクロヘキサンジイソシアネート、ジシクロヘキシルジメチルメタンジイソシアネート、２，２’−ジメチルジシクロヘキシルメタンジイソシアネート、ビス（４−イソシアネート−ｎ−ブチリデン）ペンタエリスリトール、水素化された水添ダイマー酸ジイソシアネート、２−イソシアネートメチル−３−（３−イソシアネートプロピル）−５−イソシアネートメチル−ビシクロ〔２．２．１〕−ヘプタン、２−イソシアネートメチル−３−（３−イソシアネートプロピル）−６−イソシアネートメチル−ビシクロ〔２．２．１〕−ヘプタン、２−イソシアネートメチル−２−（３−イソシアネートプロピル）−５−イソシアネートメチル−ビシクロ〔２．２．１〕−ヘプタン、２−イソシアネートメチル−２−（３−イソシアネートプロピル）−６−イソシアネートメチル−ビシクロ〔２．２．１〕−ヘプタン、２−イソシアネートメチル−３−（３−イソシアネートプロピル）−５−（２−イソシアネートエチル）−ビシクロ−〔２．２．１〕−ヘプタン、２−イソシアネートメチル−３−（３−イソシアネートプロピル）−６−（２−イソシアネートエチル）−ビシクロ−〔２．２．１〕−ヘプタン、２−イソシアネートメチル−２−（３−イソシアネートプロピル）−５−（２−イソシアネートエチル）−ビシクロ−〔２．２．１〕−ヘプタン、２−イソシアネートメチル−２−（３−イソシアネートプロピル）−６−（２−イソシアネートエチル）−ビシクロ−〔２．２．１〕−ヘプタン、２，５−ビス（イソシアネートメチル）−ビシクロ〔２．２．１〕−ヘプタン、水素化された水添ジフェニルメタンジイソシアネート、ノルボルナンジイソシアネート、水素化された水添トリレンジイソシアネート、水素化された水添キシレンジイソシアネート、水素化された水添テトラメチルキシレンジイソシアネート等が挙げられる。
【００３０】
また、有機ポリイソシアネート（ｂ）中のイソシアネート基の質量分率が１０〜３５％であることが好ましく、１５〜２４％であることが更に好ましい。
【００３１】
＜アミン化合物（ｃ）＞
本発明のアミン化合物（ｃ）としては、第三級アミンを用いることが好ましい。
【００３２】
第三級アミンとしては、例えばトリメチルアミン、トリエチルアミン、トリプロピルアミン、トリブチルアミン、ジメチルシクロヘキシルアミン、Ｎ−メチルモルホリン、Ｎ−エチルモルホリン、Ｎ−メチルピペリジン、Ｎ−エチルピペリジン、ジメチルエタノールアミン、メチルジエタノールアミン、トリエタノールアミン等の第三級モノアミン、１，３−ビス（ジメチルアミノ）プロパン、１，４−ビス（ジメチルアミノ）ブタンまたはＮ，Ｎ’−ジメチルピペラジン等の第三級ジアミンを挙げることができる。特にイソシアネートに対する反応性が低い点で、第三級モノアミンが好ましく、トリブチルアミン、ジメチルシクロヘキシルアミン、Ｎ−メチルモルホリンがさらに好ましい。
【００３３】
また、本発明におけるアミン化合物（ｃ）は、アミン化合物（ｃ）に含まれるアミノ基とアニオン性化合物（ａ）とのモル当量比が０．２〜２．０となるように用いることが好ましく、０．５〜１．５であることが更に好ましい。
【００３４】
＜自己乳化型ポリイソシアネート組成物の製造＞
自己乳化型ポリイソシアネート組成物を製造するにあたり、前記アニオン性化合物（ａ）、有機ポリイソシアネート（ｂ）、アミン化合物（ｃ）の配合順序に特に制限はなく、通常のウレタン化反応の条件を適用することができる。
【００３５】
＜塗料組成物＞
次に、本発明における塗料組成物について説明する。
【００３６】
本発明の塗料組成物は、本発明の自己乳化型ポリイソシアネート組成物と主剤とから得られる。
【００３７】
本発明の塗料組成物の製造における主剤としては、常温液状で水に不溶、或いは親和性を有しない高分子化合物を好ましく使用できる。なお、水に対して溶解性或いはある程度の親和性を有する水溶性樹脂、又は水系エマルジョンを使用することも可能である。これらの高分子化合物は分子内にイソシアネート基と反応する水酸基、カルボキシル基又はアミノ基（以下、「求核基」という。）を含有するものが好ましく、特に一分子あたり２個以上の求核基を含有するものが好ましい。また、これらの高分子化合物が、イソシアネート基と反応しうる求核基を含有していない場合、又はわずかしか含有していない場合でも、最終的には自己乳化型ポリイソシアネート組成物が水と反応してポリウレア化合物となり、硬くて強靭な塗膜を得ることができる。また、イソシアネート基が被着材表面に存在する求核基と反応するため、被着剤との密着性も向上する。なお、常温にてイソシアネート基と反応しうる求核基を含有する高分子化合物を使用した場合は、高分子化合物中の求核基と自己乳化型ポリイソシアネート組成物中のイソシアネート基が反応し架橋構造を形成するため、耐候性、耐溶剤性等が更に向上する。なお、本発明における常温とは５℃〜４０℃である。
【００３８】
このような主剤としては、例えば飽和或いは不飽和ポリエステルポリオール、ポリカプロラクトンポリオール、飽和或いは不飽和の脂肪酸変性アルキッドポリオール、アミノアルキッドポリオール、ポリカーボネートポリオール、アクリルポリオール、ポリエーテルポリオール、エポキシポリオール、含フッ素ポリオール、更には飽和或いは不飽和ポリエステル樹脂、ポリカプロラクトン樹脂、脂肪酸変性アルキッド樹脂、アミノアルキッド樹脂、ポリカーボネート樹脂、アクリル樹脂、ポリエーテル樹脂、エポキシ樹脂、ポリウレタン樹脂、セルロースアセテートブチラート樹脂、含フッ素樹脂等が挙げられる。
【００３９】
また、水溶性樹脂、水系エマルジョンも主剤として好適に使用することができ、水溶性樹脂としては、例えば、ポリビニルアルコール、ポリエチレンオキサイド、水溶性エチレン−酢酸ビニル共重合体、水溶性アクリル樹脂、水溶性エポキシ樹脂、水溶性セルロース誘導体、水溶性ポリエステル、水溶性リグニン誘導体、水溶性フッ素樹脂、水溶性シリコーン樹脂等が挙げられる。
【００４０】
水系エマルジョンとしては、いわゆるラテックス、エマルジョンと表現されるもの全てを包含し、例えば、スチレンブタジエン共重合体ラテックス、アクリロニトリルブタジエン共重合体ラテックス、メチルメタアクリレートブタジエン共重合体ラテックス、クロロプレンラテックス、ポリブタジエンラテックス等のゴム系ラテックス、ポリアクリル酸エステルラテックス、ポリ塩化ビニリデンラテックス、ポリブタジエンラテックス、或いはこれらのラテックスをカルボキシル変性したもの、また、ポリ塩化ビニルエマルジョン、ウレタンアクリルエマルジョン、シリコーンアクリルエマルジョン、酢酸ビニルアクリルエマルジョン、ポリウレタンエマルジョン、アクリルエマルジョン等が挙げられる。
【００４１】
これらのうち、光沢、耐候性等の塗膜性能や接着強度の点で、アクリルポリオール、アクリル樹脂、水溶性アクリル樹脂、アクリルエマルジョン、ウレタンアクリルエマルジョン、ポリウレタンエマルジョンを特に好ましく用いることができる。
【００４２】
これら主剤としての高分子化合物の数平均分子量は、好ましくは１０００〜１００万であり、さらに好ましくは１万〜１０万である。
【００４３】
＜配合比＞
本発明の塗料組成物の製造における自己乳化型ポリイソシアネート組成物と主剤との配合比は、本発明の主剤として分子中に活性水素基を含有するものを使用する場合、自己乳化型ポリイソシアネート組成物中のイソシアネート基と、主剤中の活性水素基とのモル比は、９：１〜１：９が好ましく、６：４〜４：６が更に好ましい。この範囲内とすることで、より優れた性能を持つ塗膜を得ることができる。
【００４４】
また、主剤として分子中に活性水素基を含まない、もしくは、わずかしか含まないものを使用する場合、自己乳化型ポリイソシアネート組成物と主剤の質量比は、１：９〜５：５が好ましく、１：９〜３：７が更に好ましい。この範囲内とすることで、より優れた性能を持つ塗膜を得ることができる。
【００４５】
＜配合方法＞
主剤と自己乳化型ポリイソシアネート組成物の配合方法は、主剤にそのまま添加する、一旦自己乳化型ポリイソシアネート組成物を水分散させてから添加する、又はウレタン分野で常用の溶剤に溶解させてから添加する等の方法が挙げられる。本発明においては、自己乳化型ポリイソシアネート組成物を水に分散させてから、主剤と配合する方法が好ましい。
【００４６】
＜その他添加剤＞
本発明における自己乳化型ポリイソシアネート組成物、または塗料組成物には、必要に応じて、例えば、酸化防止剤や、紫外線吸収剤、顔料、染料、難燃剤、加水分解防止剤、潤滑剤、可塑剤、充填剤、貯蔵安定剤、造膜助剤といった添加剤を適宜配合することができる。
【００４７】
＜塗装方法＞
本発明の塗料組成物は、従来行なわれている通常の塗装方法によって塗装することで塗膜を得ることができる。塗装にはエアレススプレー機、エアスプレー機、静電塗装機、浸漬、ロールコーター、ナイフコーター、ハケ等を用いることができる。
【実施例】
【００４８】
以下、合成例により本発明について更に詳細に説明するが、本発明はこれらにより何ら限定して解釈されるものではない。
【００４９】
［アニオン性化合物の製造］
＜合成例１＞
還流管を取り付けた２００ｍＬフラスコに１，３−プロパンスルトン（６．０２ｇ，４９．１ｍｍｏｌ）及びプロピルアミン（４．００ｍＬ，４８．５ｍｍｏｌ）を量り取り、テトラヒドロフラン（４４ｍＬ）に溶解させた。反応溶液をアルゴン雰囲気下、１１時間還流した後、揮発性成分を除去した。得られた固体をエタノールから再結晶し、析出した白色沈殿をろ取し、テトラヒドロフランで洗浄後、減圧下６０℃で乾燥させることで、３−（プロピルアミノ）プロパンスルホン酸（Ａ−１）を得た（４．５５ｇ，２５．１ｍｍｏｌ，５１％）。１Ｈ  ＮＭＲ（４００ＭＨｚ，ＤＭＳＯ−ｄ６）δ（ｐｐｍ）：８．４８（ｂｒ，２Ｈ），３．０５（ｔ，Ｊ＝６．７Ｈｚ，２Ｈ），２．８４（ｍ，２Ｈ），２．６２（ｍ，２Ｈ），１．９３（ｔｔ，Ｊ＝６．５，６．７Ｈｚ，２Ｈ），１．５７（ｔｑ，Ｊ＝７．７，７．５Ｈｚ，２Ｈ），０．９１（ｔ，Ｊ＝７．５Ｈｚ，３Ｈ）。
【００５０】
＜合成例２＞
還流管を取り付けた２００ｍＬフラスコに１，３−プロパンスルトン（１０．１ｇ，８２．７ｍｍｏｌ）及び（３−メトキシプロピル）アミン（１２．６ｍＬ，１２３ｍｍｏｌ）を量り取り、テトラヒドロフラン（６０ｍＬ）に溶解させた。反応溶液をアルゴン雰囲気下、２時間還流した後、揮発性成分を除去した。得られた固体をメタノールに溶解し、溶液を強酸性イオン交換樹脂（アンバーリスト１５ＪＷＥＴ，オルガノ社製）に流通させた後、溶液が中性になるまで弱塩基性イオン交換樹脂（アンバーリストＡ２１，オルガノ社製）を加えた。弱塩基性イオン交換樹脂をろ別し、揮発性成分を除去することで３−［（３−メトキシプロピル）アミノ］プロパンスルホン酸（Ａ−２）を得た（８．８２ｇ，４１．７ｍｍｏｌ，５１％）。１Ｈ  ＮＭＲ（４００ＭＨｚ，ＤＭＳＯ−ｄ６）δ（ｐｐｍ）：８．４８（ｂｒ，２Ｈ），３．３８（ｔ，Ｊ＝６．０Ｈｚ，２Ｈ），３．２４（ｓ，３Ｈ），３．０４（ｍ，２Ｈ），２．９３（ｍ，２Ｈ），２．６１（ｍ，２Ｈ），１．９２（ｍ，２Ｈ），１．７９（ｍ，２Ｈ）。
【００５１】
＜合成例３＞
還流管を取り付けた２００ｍＬフラスコに１，３−プロパンスルトン（６．７２ｇ，５５．０ｍｍｏｌ）及びヘキシルアミン（８．００ｍＬ，６０．５ｍｍｏｌ）を量り取り、テトラヒドロフラン（６０ｍＬ）に溶解させた。反応溶液をアルゴン雰囲気下、２時間還流した。２５℃まで冷ました後、析出した白色沈殿をろ取し、ジエチルエーテルで洗浄後、減圧下６０℃で乾燥させることで、３−（へキシルアミノ）プロパンスルホン酸（Ａ−４）を得た（６．７３ｇ，３０．１ｍｍｏｌ，５５％）。１Ｈ  ＮＭＲ（４００ＭＨｚ，ＤＭＳＯ−ｄ６）δ（ｐｐｍ）：８．４７（ｂｒ，２Ｈ），３．０３（ｔ，Ｊ＝６．８Ｈｚ，２Ｈ），２．８６（ｍ，２Ｈ），２．６２（ｍ，２Ｈ），１．９２（ｍ，２Ｈ），１．５４（ｍ，２Ｈ），１．３２−１．２４（ｍ，６Ｈ），０．８７（ｔ，Ｊ＝７．０Ｈｚ，３Ｈ）。
【００５２】
［自己乳化型ポリイソシアネートの製造］
＜実施例１＞
攪拌機、温度計、冷却器及び窒素ガス導入管の付いた容量：０．１Ｌの反応器に、有機ポリイソシアネート（ヘキサメチレンジイソシアネートのイソシアヌレート体含有ポリイソシアネート、商品名：コロネートＨＸＬＶ、イソシアネート含量２３．２質量％、東ソー社製）を２８．８４ｇ、合成例１で得られたＡ−１を０．６８ｇ、ジメチルシクロヘキシルアミンを０．４８ｇ仕込み、８０℃で５時間撹拌し、自己乳化型ポリイソシアネートＰ−１を得た。Ｐ−１のスルホ基の含有量は０．１２５ｍｍｏｌ／ｇ、イソシアネート含量は２１．８質量％であった。
【００５３】
実施例１と同様の方法で自己乳化型ポリイソシアネートＰ−２〜１２を合成した。結果を表１、２に示す。
【００５４】
【表１】
2020029512.tif 000005
【００５５】
【表２】
2020029512.tif 000006
【００５６】
・コロネートＨＸＲ（商品名）：ヘキサメチレンジイソシアネートのイソシアヌレート体含有ポリイソシアネート、イソシアネート含量２１．８質量％、東ソー社製
・ＣＡＰＳ：シクロヘキシルアミノプロパンスルホン酸、東京化成工業社製
・ジメチルシクロヘキシルアミン：試薬特級、東京化成工業社製。
【００５７】
＜粘度評価＞
自己乳化型ポリイソシアネート組成物（Ｐ−１〜１２）の粘度はＢ型粘度測定装置（ＴＯＫＩ  ＳＡＮＧＹＯ  Ｃｏ.  ＬＴＤ  Ｖｉｓｃｏｍｅｔｅｒ  ＴＶ−２２）を用いて測定した。結果を表３〜５に示す。
【００５８】
＜粒径評価＞
各自己乳化型ポリイソシアネート組成物（Ｐ−１〜１２）と精製水とを、３０ｍｌのサンプル瓶に１：９の質量比で（合計量１５ｍＬ程度となるように）量りとり、密閉後２０秒間で６０回往復上下に振とうした。得られた水分散液分散体の粒径を粒径測定装置（Ｏｔｓｕｋａ Ｅｌｅｃｔｒｏｎｉｃｓ  ＥＬＳＺ-２００）で評価した。結果を表３〜５に示す。粒径が２５０ｎｍ以下であれば、分散安定性もよく、塗膜の光沢も良好といえる。
【００５９】
＜水分散度評価＞
各自己乳化型ポリイソシアネート組成物（Ｐ−１〜１２）と精製水とを、風袋を測定した３０ｍＬのサンプル瓶に１：９の質量比で（合計量１５ｍＬ程度となるように）精秤し、密閉した後、２０秒間で６０往復、手で上下に振とうした。その後静置し、水に分散した自己乳化型ポリイソシアネートを水と共に除去し、水に分散せず残った自己乳化型ポリイソシアネート組成物の質量を測定した。これらの測定値を用い、下記数式により水分散度を求め評価した。
【００６０】
【数１】
2020029512.tif 000007
【００６１】
式中（Ａ）は、水と振とうする前の自己乳化型ポリイソシアネート組成物の質量（ｇ）を表わし、（Ｂ）は、水と振とうする前の自己乳化型ポリイソシアネート組成物の質量（ｇ）から水に分散せず残った自己乳化型ポリイソシアネート組成物の質量を減じた値（ｇ）を表わす。
【００６２】
結果を表３〜５に示す。水分散度が８０％以上であれば良好と言える。
【００６３】
【表３】
2020029512.tif 000008
【００６４】
【表４】
2020029512.tif 000009
【００６５】
【表５】
2020029512.tif 000010